(57)【要約】      （修正有）【課題】押出されたシート状物のロール賦形により、チェッカーガラスの代替品として使用可能な、溝形状の賦形率及び格子模様の直線性を両立した格子模様の樹脂シートの製造方法の提供。【解決手段】溶融熱可塑性樹脂をシート状に押出してシート状物６とし、押出されたシート状物６を縦溝ロール１と横溝ロール２の一方に先に接触、又は両方のロールにほぼ同時に接触させ、シート状物６が最初に縦溝ロール１と横溝ロール２のどちらかと接触した点９を起点として、特定角度回転するまでの間に、シート状物６を横溝ロール２と縦溝ロール１とで挟圧することによりシート状物６の一方の表面に横溝ロール２の表面形状を転写させると共にシート状物６の他方の表面に縦溝ロール１の表面形状を転写させ、更にシート状物６を横溝ロール２に抱き角９０°以上抱かせて引き取る樹脂シートの製造方法。【選択図】図１
2018130881.tif 000002
【特許請求の範囲】
【請求項１】
溶融させた熱可塑性樹脂をシート状に押出し、押出されたシート状物を引き取りつつ、該シート状物の両表面に成形ロールの表面形状を転写させる、樹脂シートの製造方法において、
該成形ロールは、ロールの周方向に連続する多数の凹溝を有する縦溝ロールと、ロールの幅方向に連続する多数の凹溝を有する横溝ロールとからなり、
押出されたシート状物を一方の成形ロールに先に接触、又は両方の成形ロールにほぼ同時に接触させ、該シート状物が最初に成形ロールと接触した点を起点として、シート状物が最初に接触した成形ロールがロール回転方向に９０°（０°を含む。）回転するまでの間に、シート状物を横溝ロールと縦溝ロールとで挟圧することによりシート状物の一方の表面に横溝ロールの表面形状を転写させると共にシート状物の他方の表面に縦溝ロールの表面形状を転写させ、更にシート状物を横溝ロールに抱き角９０°以上抱かせて引き取ることを特徴とする樹脂シートの製造方法。      
【請求項２】
前記樹脂シートの厚みが２ｍｍ以上１０ｍｍ以下であることを特徴とする請求項１に記載の樹脂シートの製造方法。
【請求項３】
前記成形ロールの凹溝の溝深さが３００μｍ以上であることを特徴とする請求項１又は２に記載の樹脂シートの製造方法。
【請求項４】
前記成形ロールの直径が１００〜１０００ｍｍであることを特徴とする請求項１〜３のいずれかに記載の樹脂シートの製造方法。
【請求項５】
前記成形ロールの凹溝間の山部の先端から０．０５ｍｍ下の山部の幅が０.３〜３ｍｍであることを特徴とする請求項１〜４のいずれかに記載の樹脂シートの製造方法。
【請求項６】
前記シート状物を横溝ロールと縦溝ロールとで挟圧することにより、シート状物に成形ロールの表面形状を転写する際の線圧を５Ｎ／ｃｍ以上とすることを特徴とする請求項１〜５のいずれかに記載の樹脂シートの製造方法。
【請求項７】
前記熱可塑性樹脂が、スチレン系樹脂又はアクリル系樹脂であることを特徴とする請求項１〜６のいずれかに記載の樹脂シートの製造方法。
【発明の詳細な説明】
【技術分野】
【０００１】
本発明は、樹脂シートの製造方法に関し、詳しくはチェッカーガラスの代替品として使用可能な、格子状の模様を有する樹脂シートの製造方法に関する。
【背景技術】
【０００２】
チェッカーガラスはワッフルガラスやモザイクガラスとも呼ばれ、意匠性に優れレトロ感を有することからアンティーク調の室内ドアや家具などに使用されている。チェッカーガラスの格子模様は、一方の表面に一の方向に延びる溝を等間隔で賦形して、蒲鉾状の凸形模様とし、他方の表面に、該一方の表面の溝と直交する方向に延びる溝を等間隔で賦形して、蒲鉾状の凸形模様とすることにより形成され、表面から見ると表裏の蒲鉾状の凸形模様が重なって全体として格子模様として見えるものである。
【０００３】
該チェッカーガラスは、通常、ロールアウト法により製造される。ロールアウト法においては、図７に示すように、上下２本の彫刻ロール２１ａ、２１ｂの間に直接熔解したガラス２２を通すことによりチェッカーガラスが形成される。格子状の模様は、上下２本の彫刻ロールの内、一方のロールにはロールの周方向に連続する多数の凹溝を形成し、他方のロールにはロールの幅方向に連続する多数の凹溝を形成し、熔解したガラスを上下２本の彫刻ロール２１ａ、２１ｂで圧延させることにより、賦形される。
【０００４】
チェッカーガラスは意匠性には優れているが、ガラス製なので、軽量性に欠けるという問題、衝撃により割れ易く、破損時に破片で怪我をする危険性があるという問題がある。これに対して、熱可塑性樹脂は、軽量性や耐衝撃性に優れ、加工性にも優れるという特徴からガラスの代替材料として利用できる材料である。しかし、チェッカーガラスの製造方法をそのまま樹脂製のチェッカーシートの製造に適用することはできない。
【０００５】
即ち、ガラスの場合、熔解後、低温度のロールに接触することによりガラスが急冷されてガラスの粘度が急激に上がるため、反りや歪みの小さな板ガラスを得ることができる。しかし、この手法をそのまま樹脂シートの製造に適用しようとすると、熱可塑性樹脂は温度低下に対する粘度の上昇が緩やかであるため、ロールを通過した後も樹脂が柔軟な状態にあるので、板の反りや柄のゆがみが発生してしまう。この問題を解決し、チェッカーガラスの代替品として使用可能な樹脂板の製造が可能な方法としては、Ｔダイ押出と賦形ロールを組み合わせた樹脂シートの製造技術が考えられる。具体的には、液晶ディスプレイ用導光板や光拡散板に用いられるマイクロプリズムシートに関する製造技術の応用が考えられる。この分野に属する技術であって、両面賦形がなされた樹脂シートの製造に利用可能な先行技術としては、特許文献１や特許文献２に開示された技術がある。
【０００６】
特許文献１には、Ｔダイを通じて溶融樹脂をシート状に押出し、押出された直後のシート状物の外表面を、赤外線ヒーターの照射光をＴダイのダイリップ先端の表面に設けた反射部材で反射させつつ、空中で照射加熱させた後に、第１の冷却成形ロールと第２のエンボス形状付与用冷却成形ロールとで加圧ニップして形状転写させ、エンボス形状が賦形されたシート状物を第２のエンボス形状付与用冷却成形ロールに沿わせて引取りながら冷却し、更に第３の冷却成形ロールに沿わせて引取りながら冷却することにより、シートの総厚みＴに対して目標とする形状高さＨが相対的に低くてピッチが微細なエンボス形状を高い賦形率で、且つ、形状転写精度良く、連続的に賦形することができるという熱可塑性樹脂シートの製造技術が開示されている。
【０００７】
特許文献２には、ダイから溶融樹脂をシート状に押出し、鏡面の第１ロールとエンボス形状が形成された第２ロール間で圧延してエンボス模様を賦形した後、第３ロールにより表面に複数の凹凸形状を賦型する凹凸パターン付熱可塑性樹脂シートの製造方法において、第１ロール、第２ロール、第３ロールの温度を特定範囲に設定し、かつ、第３ロールの周速度を特定範囲に制御することにより、本来の設計性能を充分に発揮する微細な凹凸形状付熱可塑性樹脂シートを効率よく製造することが出来るという熱可塑性樹脂シートの製造技術が開示されている。
【先行技術文献】
【特許文献】
【０００８】
【特許文献１】特開２００８−８０４９６号公報
【特許文献２】特開２０１１−７３４２９号公報
【発明の概要】
【発明が解決しようとする課題】
【０００９】
上記特許文献１、特許文献２に開示された液晶ディスプレイ用導光板や光拡散板に用いられるマイクロプリズムシートに関する製造技術をそのままチェッカーシートの製造に応用した場合、横溝により賦形された格子模様の横方向の直線性が悪すぎるか、賦形された柄の高さが溝の深さに対して小さすぎる（賦形率が低すぎる）というどちらかの問題が発生し、横溝により賦形された格子模様の直線性と賦形率の両者を共に満たすことが困難であった。
【００１０】
上記問題に鑑みて、本発明は、押出されたシート状物のロール賦形により、チェッカーガラスの代替品として使用可能な、溝形状の賦形率及び格子模様の直線性を両立した格子模様が賦形された樹脂シートの製造方法を提供する事を目的とする。
【課題を解決するための手段】
【００１１】
本発明によれば、以下に示す樹脂シートが提供される。
［１］  溶融させた熱可塑性樹脂をシート状に押出し、押出されたシート状物を引き取りつつ、該シート状物の両表面に成形ロールの表面形状を転写させる、樹脂シートの製造方法において、
該成形ロールは、ロールの周方向に連続する多数の凹溝を有する縦溝ロールと、ロールの幅方向に連続する多数の凹溝を有する横溝ロールとからなり、
押出されたシート状物を一方の成形ロールに先に接触、又は両方の成形ロールにほぼ同時に接触させ、該シート状物が最初に成形ロールと接触した点を起点として、シート状物が最初に接触した成形ロールがロール回転方向に９０°（０°を含む。）回転するまでの間に、シート状物を横溝ロールと縦溝ロールとで挟圧することによりシート状物の一方の表面に横溝ロールの表面形状を転写させると共にシート状物の他方の表面に縦溝ロールの表面形状を転写させ、更にシート状物を横溝ロールに抱き角９０°以上抱かせて引き取ることを特徴とする樹脂シートの製造方法。    
［２］  前記樹脂シートの厚みが２ｍｍを超え１０ｍｍ以下であることを特徴とする前記１に記載の樹脂シートの製造方法。
［３］  前記成形ロールの凹溝の溝深さが３００μｍ以上であることを特徴とする前記１又は２に記載の樹脂シートの製造方法。
［４］  前記成形ロールの直径が１００〜１０００ｍｍであることを特徴とする前記１〜３のいずれかに記載の樹脂シートの製造方法。
［５］  前記成形ロールの凹溝間の山部の先端から０．０５ｍｍ下の山部の幅が０．３〜３ｍｍであることを特徴とする前記１〜４のいずれかに記載の樹脂シートの製造方法。
［６］  前記シート状物を横溝ロールと縦溝ロールとで挟圧することにより、シート状物に成形ロールの表面形状を転写する際の線圧を５Ｎ／ｃｍ以上とすることを特徴とする前記１〜５のいずれかに記載の樹脂シートの製造方法。
［７］  前記熱可塑性樹脂が、スチレン系樹脂又はアクリル系樹脂であることを特徴とする前記１〜６のいずれかに記載の樹脂シートの製造方法。
【発明の効果】
【００１２】
本発明方法によれば、押出された熱可塑性樹脂シート状物のロール賦形において、特定配置の成形ロールを用いて、押出されたシート状物に特定位置で縦溝の形状及び横溝の形状を賦形することにより、チェッカーガラスの代替品として使用可能な、溝形状の賦形率及び格子模様の直線性の両者に優れた樹脂製チェッカーシートを製造することができる。
【図面の簡単な説明】
【００１３】
【図１】図１は、本発明方法を実施可能な装置の例を示す模式図である。
【図２】図２（ａ）は、縦溝ロールの例を示す模式図であり、図２（ｂ）は、横溝ロールの例を示す模式図である。
【図３】図３は、ロール表面に形成された凹溝の模式図である。
【図４】図４は、本発明方法を実施可能な装置の他の例を示す模式図である。
【図５】図５は、本発明方法を実施可能な装置の更に他の例を示す模式図である。
【図６】図６は、図１における、シート状物を横溝ロールと縦溝ロールとで挟圧する部分の拡大図である。
【図７】図７は、チェッカーガラスを製造するロールアウト法の模式図である。
【発明を実施するための形態】
【００１４】
以下、本発明の樹脂シートの製造方法について図面を用いて詳細に説明する。
本発明における格子模様の形成方法は、熱可塑性樹脂を押出機に供給して溶融混練した後に、シート状に押出し、押出されたシート状物をロールの周方向に連続する多数の凹溝を有する縦溝ロールと、ロールの幅方向に連続する多数の凹溝を有する横溝ロールとからなる成形ロールで引き取りつつ、該シート状物の両表面に成形ロールの表面形状を転写させる方法である。本発明においては、縦溝ロールにより、シート状物の一方の面に縦方向に沿う蒲鉾状凸部（以下、縦柄ともいう。）が多数賦形され、横溝ロールにより、シート状物の他方の面に横方向に沿う蒲鉾状凸部（以下、横柄ともいう。）が多数賦形される。
本発明において、多数の凹溝とは、少なくとも３以上の凹溝をいい、好ましくは３０〜１００の凹溝をいう。
【００１５】
本発明方法においては、次の（１）〜（２）の工程を経ることにより格子模様が賦形される。
（１）押出されたシート状物を縦溝ロールと横溝ロールのどちらかの成形ロールに先に接触、又は両方の成形ロールにほぼ同時に接触させ、該シート状物が最初に成形ロールと接触した点を起点として、シート状物が最初に接触した成形ロールがロール回転方向９０°（０°を含む。）回転するまでの間に、該シート状物を横溝ロールと縦溝ロールとで挟圧する。挟圧することによりシート状物の一方の表面に横溝ロールの表面形状を転写させると共に、シート状物の他方の表面に縦溝ロールの表面形状を転写させる。
（２）更にシート状物を横溝ロールと縦溝ロールとで挟圧した点を起点として、シート状物を横溝ロールに抱き角９０°以上抱かせて引き取る。
【００１６】
工程（１）において、押出された直後の十分に加熱された状態のシート状物を特定位置で挟圧することにより、横溝ロールの表面形状を樹脂シートに転写させて横柄を賦形し、同時に縦溝ロールの表面形状を樹脂シートに転写させて縦柄を賦形するので、十分な高さを有する横柄と縦柄を賦形することができる。
工程（２）において、シート状物の横柄が賦形された面を横溝ロールに抱かせて冷却するので、形成された横柄の変形を抑えることができる。
【００１７】
本発明の樹脂シートの製造方法は、例えば図１に示す装置を用いることにより好適に実施することができる。以下、図１に示す装置を用いて本発明方法を実施する場合について詳しく説明する。
図１に示す装置においては、第１ロール１、第２ロール２及び第３ロール３の３本のロールが順に各ロールの回転軸１ｂ、２ｂ、３ｂが同一の高さとなるように水平に並べて設けられている。第１ロール１は、周方向に連続する多数の凹溝１ａが形成された縦溝ロールであり、第２ロール２は、ロールの幅方向に連続する多数の凹溝２ａが形成された横溝ロールであり、第３ロール３は冷却用の鏡面ロールであり、３本のロールの直径は同一である。図２(ａ)に縦溝ロール（第１ロール）の模式図を、図２(ｂ)に横溝ロール（第２ロール）の模式図を、図３にロール表面に形成された溝の模式図を示す。
【００１８】
なお、図１において、１は第１ロールを、１ａは縦溝を、１ｂは第１ロールの回転軸を、２は第２ロールを、２ａは横溝を、２ｂは第２ロールの回転軸を、３は第３ロール３を、３ｂは第３ロールの回転軸を、４はＴダイを、５は押出機を、６はシート状物を、７はバンクを、９はシート状物が最初に成形ロールと接触した点を、１０はシート状物を横溝ロールと縦溝ロールとで挟圧した点をそれぞれ示す（以下の図において同様である。）。また、図２(ａ)において、８ａは縦溝の山部を、図２（ｂ）において、８ｂは横溝の山部を、図３において、８は山部の総称をそれぞれ示す。
【００１９】
図１に示す態様の装置を用いる方法においては、熱可塑性樹脂を押出機に供給して溶融混練した後に、熱可塑性樹脂をＴダイ４から下方にシート状に押出し、押出されたシート状物６を第１ロール１及び第２ロール２の２本のロールの間隙を通過させて挟圧することにより、第１ロールと第２ロールのそれぞれのロールの表面形状を転写し、さらに第２ロール２に沿わせて引取り、さらに第３ロール３に沿わせて引取ることにより樹脂シートが製造される。
【００２０】
シート状物を構成する熱可塑性樹脂の溶融温度（押出温度）は、シート状物を構成する熱可塑性樹脂のガラス転移温度（Ｔｇ）に対して、Ｔｇ＋８０℃〜Ｔｇ＋１７０℃であることが好ましく、Ｔｇ＋９０℃〜Ｔｇ＋１６０℃であることがより好ましく、Ｔｇ＋１００℃〜Ｔｇ＋１５０℃であることがさらに好ましい。溶融温度が上記範囲であれば、熱可塑性樹脂が充分に溶融混練され、また、ロール成形に適切な粘度範囲とすることができることから好ましい。例えば、シート状物を構成する熱可塑性樹脂が１０３℃のガラス転移温度を有するメチルメタクリレート・スチレン共重合樹脂の場合、押出樹脂温度が、１８３℃以上２７３℃以下の範囲であることが好ましく、１９３℃以上２６３℃以下の範囲であることがより好ましく、２０３℃以上２５３℃以下の範囲であることがさらに好ましい。
【００２１】
上記ガラス転移温度は、ＪＩＳ  Ｋ７１２１（１９８７）に記載の「一定の熱処理を行った後、ガラス転移温度を測定する場合」（試験片の状態調節における加熱速度と冷却速度は、いずれも１０℃／分とする。）を採用し、熱流束示差走査熱量測定装置（以下、ＤＳＣ装置という。）を使用し、加熱速度１０℃／分で得られるＤＳＣ曲線に基づいて測定される中間点ガラス転移温度を本発明におけるガラス転移温度とする。
【００２２】
図１に示すような、第１ロールの回転軸と第２ロールの回転軸が同一高さに位置する装置を用いる方法においては、まず、押出されたシート状物６を、一方の成形ロール、即ち第１ロール又は第２ロールのどちらかに先に接触させるか、又は両方の成形ロール、即ち第１ロールと第２ロールにほぼ同時に接触させる。この場合、シート状物６を第１ロールに先に接触させることもできれば、第２ロールに先に接触させることもできれば、第１ロールと第２ロールに同時に接触させることもできる。シート状物６を成形ロールに接触させてから、図１、図６に示すように、樹脂溜７、いわゆるバンク７を作ると均一厚みの樹脂シートの製造が容易になることから好ましい。但し、図１においては、第１ロール側にバンク７を作っているが、第２ロール側に作ることもできる。バンクは、樹脂の吐出量を調整することにより形成することができる。また、バンクは、上記樹脂の吐出量を調整した上で、Ｔダイからシート状物を押出して最初に接触するロールと対向するロール側に形成される。よって、第１ロール側にバンクを形成する場合には、樹脂の吐出量を調整して、必要があればロールの位置を移動させ、最初に第２ロール側にシート状物を接触させればよい。
【００２３】
格子模様の形成は、シート状物６を、成形ロールに接触させ、次にシート状物６を第１ロール１（縦溝ロール）と第２ロール２（横溝ロール）とで挟圧することにより、シート状物６の第２ロール側の表面に横柄（横溝ロールの表面形状）を転写させ、同時にシート状物６の第１ロール側の表面に縦柄（縦溝ロールの表面形状）を転写させることにより、行われる。上記操作によって得られた樹脂シートは、一方の面に縦柄、他方の面に横柄が形成され、表面から見ると表裏の縦柄と横柄が重なり、チェッカーガラス調の格子模様として見えるものとなる。
【００２４】
第１ロール１と第２ロール２によるシート状物６の挟圧は次のように行うことを要する。シート状物が最初に成形ロールと接触した点を起点として、シート状物が最初に接触した成形ロールがロール回転方向に９０°（０°を含む。）回転するまでの間に、シート状物を横溝ロールと縦溝ロールとで挟圧する。図１に示す態様の装置の場合、第１ロール１の回転軸１ａと第２ロール２の回転軸２ａとが同一高さに位置しているので、シート状物６が第１ロール１、又は第２ロール２に接触、又は第１ロール１と第２ロール２にほぼ同時に接触してから、シート状物６が最初に接触したロールがロール回転方向に最初に接触した点を起点として０〜１０°回転するまでの間に行われる。このように、シート状物６が最初に接触したロールが、接触した点９を起点としてロール回転周方向に１０°回転するまでの間に挟圧するとシート状物６が冷却されすぎるということがないので、所望される高さの柄を容易に賦形できる。なお、図６のように第１ロールにバンク７が形成される場合、シート状物６が最初に第１ロールと接触した点９は、第１ロールに接触している最も上方となる点とする。
【００２５】
これに対し、図４に示すように、第１ロール１の回転軸１ｂが第２ロール２の回転軸２ｂより上方に位置する場合、シート状物６が最初に第１ロールと接触した点９を起点として、第１ロールがロール回転周方向に９０°回転するまでの間に、シート状物６を第２ロール２と第１ロール１とで挟圧することを要する。第１ロール１が回転周方向に９０°超回転してから挟圧すると、シート状物６が冷却されすぎて所望される高さの柄を賦形できないおそれがある。かかる観点から、第１ロールがロール回転周方向に８０°回転するまでの間に挟圧することが好ましく、より好ましくは６０°、更に好ましくは３０°、特に好ましくは１０°である。
【００２６】
また、図５に示すように、第１ロール１の回転軸１ｂが第２ロール２の回転軸２ｂより下方に位置する場合、シート状物６が最初に第２ロールと接触した点９を起点として、第２ロールがロール回転周方向に９０°回転するまでの間に、該シート状物を第２ロール２と第１ロール１とで挟圧することを要する。第２ロール２が回転周方向に９０°超回転してから挟圧すると、シート状物６が冷却されすぎて所望される高さの柄を賦形できないおそれがある。かかる観点から、第２ロールがロール回転周方向に８０°回転するまでの間に挟圧することが好ましく、より好ましくは６０°、更に好ましくは３０  °、特に好ましくは１０°である。
【００２７】
本発明方法においては、前記したように、シート状物を第２ロール（横溝ロール）と第１ロール（縦溝ロール）とで挟圧することにより、縦溝ロールと横溝ロールとからなる成形ロールの表面形状がシート状物に転写される。この場合、樹脂シートに対する挟圧による線圧を５Ｎ／ｃｍ以上とすることが好ましい。該線圧が上記を満足すると、所望のチェッカーシートの柄高さを得易くなる。かかる観点から、該線圧は２０Ｎ／ｃｍ以上とすることがより好ましく、更に好ましくは５０Ｎ／ｃｍ以上である。なお、該線圧の上限は概ね４００Ｎ／ｃｍであることが好ましく、より好ましくは３００Ｎ／ｃｍである。
なお、線圧とは、１対のロールを押し当てた時のロール長さ方向１ｃｍあたりの力（Ｎ）を意味し、シート状物を第１ロール（縦溝ロール）と第２ロール（横溝ロール）とで挟むときの圧力により決まる。
【００２８】
Ｔダイ４より吐出されたシート状物６は、成形ロール（縦溝ロール、横溝ロール）間に挟み、所定の方向に引き取ると共に冷却されることで、シート状物の一方の表面に横溝ロールの表面形状が転写されると共にシート状物の他方の表面に縦溝ロールの表面形状が転写される。
【００２９】
上記シート状物６は各ロールに接触することにより冷却される。従って、成形ロールのいずれかまたは全ての成形ロールを冷却ロールとするとよい。また成形ロールの後工程にさらにロールを用いる場合には、それらのロールも冷却ロールとすることが好ましい。各ロールの冷却機構は特に限定されないが、例えばロールを内筒と外筒との二重構造とし、これらの間に冷却溶媒を流通させることでロール表面を冷却するものが例示される。
【００３０】
成形ロール（第１ロール、第２ロール）の温度は、熱可塑性樹脂のガラス転移温度（Ｔｇ）に対して、Ｔｇ−７０℃〜Ｔｇ＋２０℃が好ましく、Ｔｇ−６０℃〜Ｔｇ＋１０℃がより好ましく、Ｔｇ−５０℃〜Ｔｇ＋０℃がさらに好ましい。ロールの表面温度が上記範囲であれば、良好な溝形状の賦形率及び格子模様の直線性を両立したチェッカーシートを製造することが容易となる。例えば、シート状物を構成する熱可塑性樹脂が１０３℃のガラス転移温度を有するメチルメタクリレート・スチレン共重合樹脂の場合、ロール表面温度を３３〜１２３℃とすることが好ましく、４３〜１１３℃とすることがより好ましく、５３〜１０３℃とすることがさらに好ましい。
【００３１】
本発明方法においては、シート状物を横溝ロールと縦溝ロールとで挟圧した後、更に図１、図４、図５に示すように、挟圧した点１０を起点として、シート状物６を第２ロール２（横溝ロール）に抱き角９０°以上抱かせて引き取ることを要する。該抱き角が９０°未満になると、シート状物６の横柄が形成された面の冷却が不十分となり、横柄の変形を小さく抑えることができなくなり、横柄の直線性が失われるおそれがある。かかる観点から、該抱き角を１００°以上として引き取ることが好ましく、より好ましくは１２０°以上である。該抱き角の上限は１８０°が好ましく、より好ましくは１５０°である。該抱き角は、第２ロールと第３ロールとのロール軸の高さを変更することやロール間距離を変更することにより調整することができる。なお、挟圧した点１０は、第１ロールの回転軸と第２ロールの回転軸とを直線で結んだ線上に存在する。
【００３２】
シート状物６を第２ロール２に抱かせて引き取った後、シート状物が第２ロールから離れる点におけるシート状物６の第１ロールと接触した面側の表面温度は、シート状物を構成する熱可塑性樹脂のガラス転移温度（Ｔｇ）に対して、Ｔｇ＋４５℃〜Ｔｇ＋８５℃であることが好ましく、Ｔｇ＋５０℃〜Ｔｇ＋８０℃であることがより好ましく、Ｔｇ＋６０℃〜Ｔｇ＋７０℃であることがさらに好ましい。シート状物が第２ロールから離れる点における温度が上記範囲であれば、シート状物が第１ロールと第２ロールにより適切に冷却されることによりシート状物の一方の表面に横溝ロールの表面形状が転写されると共にシート状物の他方の表面に縦溝ロールの表面形状が転写され、シート状物の柄高さを好適な値にすることができる。例えば、シート状物を構成する熱可塑性樹脂が１０３℃のガラス転移温度を有するメチルメタクリレート・スチレン共重合樹脂の場合、押出樹脂温度が、１４８℃以上１８８℃以下の範囲であることが好ましく、１５３℃以上１８３℃以下の範囲であることがより好ましく、１６３℃以上１７３℃以下の範囲であることがさらに好ましい。上記シート状物６の表面温度の測定は、非接触型赤外線放射温度計などによって測定することができる。
【００３３】
第３ロール３は冷却を目的とする鏡面ロールであり、第２ロール２と第３ロール３とでシート状物を挟圧する必要はないので、第３ロール３は第２ロール２と離して設置することが好ましい。具体的には第２ロールのロール表面と、第３ロールのロール表面との距離が３０〜３００ｍｍとなるようにすることが好ましい。
【００３４】
引き取り速度は、０．１〜１０ｍ／ｍｉｎが好ましく、０．２〜５ｍ／ｍｉｎがより好ましい。引き取り速度が上記範囲であれば、シート状物にロールの縦溝と横溝を好適に賦形しやすくなる。
【００３５】
本発明方法において用いられる熱可塑性樹脂としては、ＪＩＳ  Ｋ７３６１（１９９７年）に記載された「透明プラスチック」に該当する樹脂が好適に用いられる。熱可塑性樹脂としては、具体的には、スチレン系樹脂、プロピレン系樹脂、アクリル系樹脂、カーボネート系樹脂、熱可塑性エステル樹脂、環状オレフィン樹脂等が挙げられる。
【００３６】
これらの中でも、本発明において使用される「透明プラスチック」に該当する樹脂としては、厚み２ｍｍの平滑な表面を持つ平らな板に成形して測定される全光線透過率（ＪＩＳ  Ｋ７１３６（２０００年）による。）が６５％以上、かつ曇り度の指標であるヘーズ（ＪＩＳ  Ｋ７１３６（２０００年）による。）が１５％以下であるものが好ましい。さらに透明性に優れているという観点からは、本発明に使用される熱可塑性樹脂の全光線透過率は７５％以上が好ましく、８５％以上がより好ましく、９０％以上が更に好ましく、ヘーズは１２％以下が好ましく、１０％以下がより好ましく、５％以下が更に好ましく、３％以下が最も好ましい。一般に、同種類の熱可塑性樹脂であっても、厚みが厚くなるほど全光線透過率が小さくなると共にヘーズが大きくなる。なお、熱可塑性樹脂を２種以上併用する場合には混合樹脂の全光線透過率とヘーズが上記範囲を満たすようにすることが好ましい。
【００３７】
上記スチレン系樹脂は、スチレンの重合体、スチレンに基づく単位が５０モル％を超え、その他のコモノマーに基づく単位が５０モル％未満のスチレン共重合体、およびこれらの２以上の混合物である。スチレン系樹脂としては、ポリスチレン、ＡＳ樹脂、ＡＢＳ樹脂、スチレンに基づく単位が５０モル％を超えるメタクリル酸メチル−スチレン共重合体、スチレン−ジエンブロック共重合体等が挙げられる。
【００３８】
上記プロピレン樹脂としては、例えば、ポリプロピレン、プロピレン成分とその他の重合性モノマー成分との共重合体、上記プロピレン（共）重合体とその他の重合体との混合物等が挙げられる。具体的には、プロピレン単独重合体（ｈ−ＰＰ）、プロピレン−エチレンランダム共重合体やプロピレン−エチレン−ブテンランダム共重合体（ｒ−ＰＰ）などが例示される。なお、上記ポリプロピレン樹脂は、プロピレンに基づく単位又はプロピレン成分含有量が５０モル％を超え、好ましくは７０モル％以上であり、特に好ましくは８０モル％以上である。
【００３９】
上記アクリル樹脂は、アクリル酸アルキルエステルおよび／もしくはメタクリル酸アルキルエステル（これらを総称して以下、（メタ）アクリル酸エステルということもある。）の単独重合体もしくは（メタ）アクリル酸エステル同士の共重合体、または（メタ）アクリル酸エステルに基づく単位が５０モル％を超え、他のコモノマーに基づく単位が５０モル％未満である（メタ）アクリル酸エステル系共重合体、およびこれらの２以上の混合物等である。なお、（メタ）アクリル酸とは、アクリル酸とメタアクリル酸とを含む概念であり、これら一方又は両方を意味する。
【００４０】
上記（メタ）アクリル酸エステルの単独重合体又は共重合体としては、例えば、ポリメタクリル酸メチル、ポリメタクリル酸エチル、ポリメタクリル酸プロピル、ポリメタクリル酸ブチル、ポリアクリル酸メチル、ポリアクリル酸エチル、メタクリル酸メチル−メタクリル酸エチル共重合体、メタクリル酸メチル−メタクリル酸ブチル共重合体、またはメタクリル酸メチル−アクリル酸エチル共重合体等が例示される。これらのうち、ポリメタクリル酸メチル、ポリアクリル酸メチル、メタクリル酸メチル−メタクリル酸エチル共重合体、またはメタクリル酸メチル−アクリル酸エチル共重合体が好ましく、ポリメタクリル酸メチルがより好ましい。
【００４１】
また、上記（メタ）アクリル酸エステル系共重合体としては、メタクリル酸メチル−スチレン−ブチレン共重合体、（メタ）アクリル酸メチル−スチレン共重合体、（メタ）アクリル酸エチル−スチレン共重合体、またはメタクリル酸メチル−アクリロニトリル−ブタジエン−スチレン共重合体等が例示される。これらのうち、メタクリル酸メチル−スチレン−ブチレン共重合体、またはメタクリル酸メチル−スチレン共重合体が好ましい。
【００４２】
上記カーボネート樹脂としては、例えば、ビスフェノールＡ（４，４'−ジヒドロキシジフェニル−２，２−プロパン）ポリカーボネート、ビスフェノールＦ（４，４'−ジヒドロキシジフェニル−２，２−メタン）ポリカーボネート、ビスフェノールＳ（４，４'−ジヒドロキシジフェニルスルホン）ポリカーボネート、または２，２−ビス（４−ジヒドロキシヘキシル）プロパン）ポリカーボネートなどが例示される。これらのうち特に光学グレードのポリカーボネート樹脂が好ましい。
【００４３】
上記熱可塑性エステル樹脂としては、芳香環含有ポリエステル（例えばポリエチレンテレフタレート、ポリブチレンテレフタレート、ポリシクロヘキサンジメチレンテレフタレートおよびポリエチレンナフタレート）および脂肪族ポリエステル（例えばポリブチレンアジペート、ポリエチレンアジペートおよびポリ−ε−カプロラクトン）が挙げられる。ポリエチレンテレフタレートとしては、透明性に優れるアモルファスポリエチレンテレフタレート（Ａ−ＰＥＴ）が好ましく使用される。
【００４４】
上記環状オレフィン樹脂としては、環状オレフィンの単独重合体、環状オレフィン同士の共重合体、または環状オレフィンとエチレンやα−オレフィンとの共重合体、およびこれらの２以上の混合物等である。環状オレフィン系ポリマーとしては、例えば、三井化学株式会社の商品名「アペル」もしくは「トーパス」、または日本ゼオン株式会社の商品名「ゼオネックス」もしくは「ゼオノア」等が挙げられる。
【００４５】
本発明方法に用いられる上記熱可塑性樹脂は、単独で用いてもよく２種以上を併用して用いても良いが、単独で用いることが好ましい。なお、本発明の製造方法により得られる樹脂シートにおいて、格子模様が現れるためには、裏面に賦形された柄が表面に透けて見えることを要する。そのため、樹脂シートの透明性を維持する観点から、上記熱可塑性樹脂を２種以上混合して使用する場合、または上記熱可塑性樹脂に本発明の目的を阻害しない範囲内で他の熱可塑性樹脂を混合して使用する場合は、使用する各熱可塑性樹脂の屈折率が近似しているか等しいものが好ましい。
【００４６】
上記熱可塑性樹脂の中では、透明性、加工性、およびコストの面から、スチレン系樹脂、アクリル系樹脂、およびカーボネート樹脂から選択されるいずれかの樹脂であることが好ましく、スチレン系樹脂又はアクリル系樹脂のいずれかがより好ましい。
【００４７】
本発明方法においては、透明性が損なわれない限り、熱可塑性樹脂に各種添加剤を添加することができる。このような添加剤としては、たとえば、酸化防止剤、紫外線防止剤、帯電防止剤、難燃剤、金属不活性剤、顔料、染料等を挙げることができる。
【００４８】
本発明方法に用いる押出機５としては、単軸タイプ、二軸タイプ、二軸以上の多軸タイプの何れを用いてもよい。重合時のオリゴマーや成形時に発生する低分子化合物および成形機内に溶存している酸素・水分等を取り除く為にベントを設けることが好ましい。尚、ベントの真空度としては５００ヘクトパスカル以下が好ましく、より好ましくは２００ヘクトパスカル以下である。なお、厚み精度や微細な凹凸形状の賦形の観点から溶融混練した材料を定量的に吐出する為にギアポンプを設けることが好ましい。熱可塑性樹脂シート表面に紫外線吸収や帯電防止等機能を付与することを目的として多層化する場合には多層の押出装置を設けることができる。多層化に際しては、フィードブロック方式およびマルチマニホールド方式の何れを用いてもよい。なお、マルチマニホールドダイとは、内部に複数のマニホールドを有し、各マニホールドから押出される溶融樹脂を積層した状態で合流させダイより吐出させることが可能なＴダイである。また上記マルチマニホールドを使用する替りに、特開昭５５−１１７６３９号方向に記載されているような、各押出機とＴダイとの間に取り付けられ各押出機から押出された溶融樹脂を積層合流させて多層構造化させるフィードブロックと呼ばれる装置を用いることもできる。Ｔダイとしては、チョークバー方式を用いることが、連続生産時における安定性を確保する上で好ましい。
【００４９】
本発明方法において、前記樹脂シートの厚みは２ｍｍ以上１０ｍｍ以下であることが好ましい。該厚みが上記範囲であれば、耐衝撃性が低下するおそれや樹脂シートがたわむおそれが無く、ロール成形し易く加工性に優れることから好ましい。耐衝撃性とたわみ防止の観点からは、前記樹脂シートの厚みが３ｍｍ以上であることがより好ましく、３．５ｍｍ以上であることがさらに好ましい。一方、加工性の観点からは、前記樹脂シートの厚みが８ｍｍ以下であることがより好ましく、６ｍｍ以下であることがさらに好ましい。なお、樹脂シートの厚みは、ノギス等によって測定される樹脂シートの断面における最大厚みとする。
【００５０】
前記成形ロールの凹溝の溝深さＨは３００μｍ以上であることが好ましい。該溝深さＨが上記を満足すると、転写された柄の高さが充分なものとなって格子模様が鮮やかな樹脂シートとなり好ましい。上記観点から凹溝の溝深さＨは５００μｍ以上であることがより好ましい。一方、溝深さの賦形のし易さから該溝深さＨの上限は１０００μｍであることが好ましく、８００μｍであることがより好ましい。なお、前記成形ロールの凹溝の溝深さＨは、縦溝ロールと横溝ロールの両方の溝深さを意味する。前記成形ロールの凹溝の溝深さＨの測定は、以下の方法により測定することができる。まず、シリコーン樹脂で成形ロールの凹溝の型取りを行い、型の断面をマイクロスコープ等により拡大して撮影を行い拡大写真を得る。次に、得られた拡大写真について、ロールの山部８の先端に対応する点と、隣り合うロールの山部８の先端に対応する点とを直線で結ぶ。そして、拡大倍率を考慮した上で、ロールの山部８の先端に対応する点と隣り合うロールの山部８の先端に対応する点との間の凹溝の溝深さが最も深くなる点から前記直線に直角に交わる線分の長さを成形ロールの凹溝の溝深さＨとする。
【００５１】
前記成形ロールの直径は１００〜１０００ｍｍであることが好ましい。該直径の下限が上記を満足すると、ロールの冷却能力が低下するおそれが抑制され、生産性が低下するおそれがなく好ましい。一方、該直径の上限が上記を満足すると、ロールの溝加工が容易となり、樹脂シートの製造における作業性にも優れることから好ましい。かかる観点から、該直径は１４０〜７００ｍｍであることがより好ましく、更に好ましくは１６０〜５００ｍｍである。
【００５２】
第１ロール、第２ロール、第３ロールそれぞれの直径は、同じであることが樹脂シートを製造し易いので好ましいが、異なる直径にすることもできる。
【００５３】
本発明方法においては、樹脂シートに賦形された柄が鮮明に見えることが好ましい。そのためには、成形ロールに形成された凹溝間の境界の山部において、山部の先端から０．０５ｍｍ下の山部の幅が０．３〜３ｍｍであることが好ましい。該幅が上記範囲を満足すると、金型の山部の強度が低下して割れ、欠けなどが生じるおそれがなく、また、凹溝が不鮮明になるおそれがないことから好ましい。かかる観点から、山部の幅が０．４〜２.５ｍｍであることがより好ましく、さらに好ましくは０．５〜２ｍｍである。上記山部の先端から０．０５ｍｍ下の山部の幅は、以下の方法により測定することができる。まず、シリコーン樹脂でロールの型取りを行い、型の断面をマイクロスコープ等により拡大して撮影した拡大写真を得る。次に、得られた拡大写真における、任意の成形ロールの凹溝について、溝深さが最も深くなる点と、隣り合う溝深さが最も深くなる点とを直線Ａで結び、前記凹溝と隣り合う凹溝との境界の山部の先端から前記直線Ａに直角に交わる直線Ｂを引く。そして、拡大倍率を考慮した上で、山部の先端から０．０５ｍｍ下の位置について前記直線Ａと平行となる山部の幅を測定することによって求めることができる。
【００５４】
また、横溝ロールと縦溝ロールが有する凹溝のピッチＰ（山部と山部の間隔）は、５〜３０ｍｍが好ましい。上記範囲を満足すると、成形ロールの凹溝を樹脂シートに賦形しやすく、チェッカーガラスの代替品として好適に用いることができることから好ましい。上記観点から凹溝のピッチＰは、８〜２５ｍｍであることがより好ましく、１０〜２０ｍｍであることがさらに好ましい。なお、チェッカーガラスの代替として製造する場合には、製造時における押出方向へのシートの伸びを考慮し、縦溝のピッチを横溝のピッチより１０〜３０％大きくすることが好ましい。また、チェッカーガラスの代替として製造する場合には、横溝ロールと縦溝ロールそれぞれにおけるピッチＰが一定であることが好ましい。ピッチＰは、シリコーン樹脂で成形ロールの凹溝８の型取りを行い、型の断面をマイクロスコープ等により拡大して撮影を行い、得られた拡大写真を用いて、山部と山部の間隔を測定することによって求めることができる。
【００５５】
所望される柄高さが樹脂シートに形成されているか否かは、賦形率により評価される。賦形率は６０％以上が好ましく、より好ましくは６５％以上である。賦形率が上記を満足すると、格子模様が明瞭となり優れた美観の樹脂シートが得られやすい。
【００５６】
樹脂シートの賦形率は、樹脂シートの柄高さとロール溝深さを測定し、測定値を下記（１）式に代入することにより求められる。
樹脂シートの柄高さは、以下の方法により求められる。シートの断面をマイクロスコープ等により撮影し拡大写真を得る。次に、得られた拡大写真について、シート断面の任意の蒲鉾形状の両端の谷部の最も深い点同士を直線Ａで結び、蒲鉾形状の頂点から下に向かって直線Ａに直交する直線Ｂを引く。そして、拡大倍率を考慮した上で、直線Ｂにおける蒲鉾形状の山部の頂点から直線Ａとの交点までの長さを測定することによって求めることができる。
ロールの溝深さは、上記の方法により測定することができる。
賦形率［％］＝（樹脂シートの柄高さ［μｍ］÷ロールの溝深さ［μｍ］）×１００
・・・（１）
【００５７】
樹脂シートの格子模様の直線性は、横柄のズレを測定することにより評価される。チェッカーガラスの代替品として樹脂製のチェッカーシートを使用するには、３００ｍｍ×３００ｍｍの樹脂シートの試験片において、横溝のズレの大きさが２ｍｍ以下であることが好ましい。
【００５８】
横柄のズレは次のように測定される。上記試験片の横柄の一方の端部の１箇所を任意に定め、更に等間隔で３箇所を定め、定めた合計４箇所それぞれにつき、一方の端部から他方の端部まで押出方向に直交する直線を引き、その直線と実際の横柄との最大差を測定し、４箇所における測定値の最大値を横柄のズレとする。
【実施例】
【００５９】
次に、本発明について実施例、比較例によりさらに詳細に説明する。但し、本発明は実施例に限定されるものでない。
【００６０】
実施例１
内径６５ｍｍの単軸押出機にリップ幅（ｗ）３００ｍｍのＴダイ（Ｔダイのリップ間隙＝５．０ｍｍ、リップ部の平行ランド長＝５．０ｍｍ）を取付けた押出装置を用いた。
第１ロール（縦溝ロール）、第２ロール（横溝ロール）、第３ロール（鏡面ロール）はこの順で、図１に示すように、各ロールの回転軸が同一高さになるように配置した。３本のロールの直径は全て１９５ｍｍ、幅は全て７００ｍｍであり、材質は鉄製であり、ロール内部にオイル温調のための流路を設けた。
第１ロール（縦溝ロール）には凹溝の溝深さＨ５００μｍ、山部の先端から０．０５ｍｍ下の山部の幅が１．８４ｍｍ、ピッチＰ１５ｍｍの縦溝を形成し、第２ロール（横溝ロール）には凹溝の溝深さＨ５００μｍ、山部の先端から０．０５ｍｍ下の山部の幅が０．６６ｍｍ、ピッチ１５ｍｍの横溝を形成した。
第３ロールは、第２ロールのロール表面と、第３ロールのロール表面との距離が６５ｍｍとなるように配置した。
凹溝の溝深さ、山部の先端から０．０５ｍｍ下の山部の幅、ピッチＰは、縦溝ロール横溝ロールのそれぞれについて、上記した方法による測定を無作為に５点行い、その算術平均値を採用した。
【００６１】
原料は新日鉄住金化学株式会社製のエスチレンＭＳ樹脂（メチルメタクリレート・スチレン共重合樹脂）「ＭＳ−６００」（ガラス転移温度Ｔｇ＝１０３℃、全光線透過率９０％、ヘーズ＝２．０、屈折率１．５３）を使用した。
【００６２】
押出樹脂温度を２５０℃とし、吐出量４５ｋｇ／ｈでＴダイより樹脂をシート状に押出し、押出されたシート状物を第２ロールに接触させて第１ロール側にバンクを形成し、さらに第１ロールと第２ロールで挟圧して、シート状物の第１ロール側に縦溝を、第２ロール側に横溝を賦形し、さらに第２ロール、続けて第３ロールに沿わせて引取り、樹脂シートを得た。引取り速度は０．６ｍ／ｍｉｎとし、シート幅３００ｍｍ、シート厚み４ｍｍの樹脂シートを得た。ロール温度は３台のオイル温調ポンプを用いて別々の温度調整を行った（第１ロール６０℃、第２ロール７０℃、第３ロール７５℃）。シート状物が第２ロールから離れる点におけるシート状物の第１ロールに接触した面側の表面温度は、１６８℃であった。
【００６３】
第２ロールと第１ロールによる挟圧は、シート状物を第２ロールに接触させた点を起点として、第２ロールがロール回転方向に１０°回転するまでの間に行った。また、シート状物の冷却は、シート状物を挟圧した点を起点として、シート状物を第２ロールに抱き角１５０°として引き取ることにより行った。
【００６４】
［比較例１］
比較例１においては、第１ロールを横溝ロール、第２ロールを縦溝ロールに変更した以外、実施例１と同様に樹脂シートを製造した。
【００６５】
［比較例２］
比較例２においては、第１ロール１を鏡面ロールとし、第２ロール２を横溝ロールとし、第３ロール３を縦溝ロールに変更し、第２ロールと第３ロールで挟圧した以外、実施例１と同様に樹脂シートを製造した。
【００６６】
［比較例３］
比較例３においては、第１ロール１を鏡面ロールとし、第２ロール２を縦溝ロールとし、第３ロール３を横溝ロールに変更し、第２ロールと第３ロールで挟圧した以外、比較例２と同様に樹脂シートを製造した。
【００６７】
実施例１および比較例１〜３で得られた格子模様の樹脂シートについて賦形性と横柄の直線性を測定し、評価した。結果を表１に示す。
【００６８】
【表１】
2018130881.tif 000003
【００６９】
＜賦形性＞
樹脂シートの柄高さは、以下のようにして求めた。得られた樹脂シートから縦（ロール周方向に相当）３００ｍｍ、横（ロール幅方向に相当）３００ｍｍの試験片を切り出し、該試験片の断面をマイクロスコープにより撮影し拡大写真を得た。得られた拡大写真について、シート断面の任意の蒲鉾形状の両端の谷部の最も深い点同士を直線Ａで結び、該直線Ａと平行な直線であって蒲鉾形状の山部と点接触となる点を蒲鉾形状の頂点と定め、蒲鉾形状の頂点から樹脂シートの厚み方向における下方向に向かって直線Ａと交わる直線Ｂを引いた。そして、拡大倍率を考慮した上で、直線Ｂにおける蒲鉾形状の頂点から直線Ａとの交点までの長さを測定することにより樹脂シートの柄高さを求めた。上記操作を縦柄、横柄のそれぞれについて無作為に４点ずつ測定し、その測定値を算術平均した値を縦柄、横柄のそれぞれの柄高さとした。ロールの溝深さＨは、上記した方法による測定を縦溝ロール、横溝ロールについてそれぞれ４点等間隔に行い、算術平均した値をロールの溝高さとした。上記のようにして求めた樹脂シートの柄高さと、ロールの溝高さを以下の（１）式に代入することにより樹脂シートの縦柄、横柄それぞれの賦形率を求め、以下の評価基準で賦形性を評価した。
賦形率［％］＝（樹脂シートの柄高さ［μｍ］÷ロールの溝深さ［μｍ］）×１００
・・・（１）
【００７０】
賦形性の評価基準
○：賦形率が６０％以上である。
×：賦形率が６０％未満
【００７１】
＜横柄の直線性＞
横柄のズレは、３００ｍｍ×３００ｍｍの試験片の横柄の一方の端部の１箇所を任意に定め、更に６０ｍｍ間隔で３箇所を定め、定めた合計４箇所それぞれにつき、一方の端部から他方の端部まで押出方向に直交する直線を引き、その直線と実際の横柄との最大差を測定し、４箇所における測定値の最大値を横柄のズレとした。
【００７２】
下記の基準で直線性を評価した。
○：横柄のズレが２ｍｍ以下である。
×：横柄のズレが２ｍｍ超である。
【符号の説明】
【００７３】
１    第１ロール
１ａ  縦溝
１ｂ  第１ロールの回転軸
２    第２ロール
２ａ  横溝
２ｂ  第２ロールの回転軸
３    第３ロール
３ｂ  第３ロールの回転軸
４    Ｔダイ
５    押出機
６    シート状物
７    バンク
８ａ  縦溝の山部
８ｂ  横溝の山部
８    溝の山部の総称
９    シート状物が最初に成形ロールと接触した点
１０    シート状物を横溝ロールと縦溝ロールとで挟圧した点
Ｐ    ピッチ
Ｈ    溝深さ
【図１】
2018130881.tif 000004
【図２】
2018130881.tif 000005
【図３】
2018130881.tif 000006
【図４】
2018130881.tif 000007
【図５】
2018130881.tif 000008
【図６】
2018130881.tif 000009
【図７】
2018130881.tif 000010